(57)【要約】      （修正有）【課題】成形可能なガスケットを備える燃料電池及び該燃料電池を作る方法を提供する。【解決手段】電気化学的変換アッセンブリを備える装置は、複数の電気化学的変換電池２０と、複数の導電性二極式プレート３０とを備え、該電気化学的変換電池は隣接する二極式プレートの間に配置されている。電気化学的変換アッセンブリは、複数の変換アッセンブリガスケット４０であって、各々の変換アッセンブリガスケットは前記複数の二極式プレートの対応する二極式プレート上で成形されている、前記複数の変換アッセンブリガスケットを更に備える。前記変換アッセンブリガスケットは、フッ化ポリビニリデン（ＰＶＤＦ）を含む混合物を含んでいる。【選択図】図２
2007242616.tif 000002
【特許請求の範囲】
【請求項１】
電気化学的変換アッセンブリを備える装置であって、
前記電気化学的変換アッセンブリは、
複数の電気化学的変換電池と、
複数の導電性二極式プレートであって、前記電気化学的変換電池は隣接する二極式プレートの間に配置されている、前記複数の導電性二極式プレートと、
複数の変換アッセンブリガスケットであって、各々の変換アッセンブリガスケットは前記複数の二極式プレートの対応する二極式プレート上に成形され、前記変換アッセンブリガスケットは、フッ化ポリビニリデン（ＰＶＤＦ）を含む混合物を含んでいる、前記複数の変換アッセンブリガスケットと、
を備える、装置。
【請求項２】
前記混合物は、ＰＶＤＦホモポリマーを含む、請求項１に記載の装置。
【請求項３】
前記ＰＶＤＦホモポリマーは、約１．７６ｃｍ３の密度を有する、請求項２に記載の装置。
【請求項４】
前記ＰＶＤＦホモポリマーは、約１５８℃乃至約１６０℃の融点を有する、請求項２に記載の装置。
【請求項５】
前記ＰＶＤＦホモポリマーは、４１０℃の温度で、Ｎ２において約１％の質量損失を示す、請求項２に記載の装置。
【請求項６】
前記ＰＶＤＦホモポリマーは、約−３９℃のガラス遷移温度を示す、請求項２に記載の装置。
【請求項７】
前記ＰＶＤＦホモポリマーは、２３℃で約１×１０１５オーム-ｃｍの体積抵抗率を有する、請求項２に記載の装置。
【請求項８】
前記ＰＶＤＦホモポリマーは、約６ｋＶ／ｍｍの絶縁耐力を有する、請求項２に記載の装置。
【請求項９】
前記ＰＶＤＦホモポリマーは、約０．０２重量％の最大水吸収率を有する、請求項２に記載の装置。
【請求項１０】
前記ＰＶＤＦホモポリマーは、約１００％の引張破断伸度と、約１０％の引張降伏点伸度と、を有する、請求項２に記載の装置。
【請求項１１】
前記ＰＶＤＦホモポリマーは、約１３１０Ｍｐａの引張弾性率を有する、請求項２に記載の装置。
【請求項１２】
前記混合物は、少なくとも１種類の溶媒を含む、請求項１に記載の装置。
【請求項１３】
前記溶媒は、炭酸プロピレン、炭酸エチレン又はそれらの組み合わせを含む炭酸溶媒である、請求項１２に記載の装置。
【請求項１４】
前記混合物は、６０重量％のＰＶＤＦホモポリマーと、４０重量％の炭酸プロピレンと、を含んでいる、請求項１に記載の装置。
【請求項１５】
前記二極式プレートは、該二極式プレートの両導電性側部の間に画定された流れ場を備える、請求項１に記載の装置。
【請求項１６】
前記電気化学的変換電池は、各々の膜電極アッセンブリと、電解質膜と、ガス拡散層と、触媒成分と、炭素質成分と、導電性成分と、それらの組み合わせと、を更に含んでいる、請求項１に記載の装置。
【請求項１７】
水素ガスを前記電気化学的変換アッセンブリに提供するための燃料処理システム又は燃料源を更に備えている、請求項１に記載の装置。
【請求項１８】
前記装置が車両であり、前記電気化学的変換アッセンブリが、前記車両に動力を少なくとも部分的に提供するように構成されている、請求項１に記載の装置。
【請求項１９】
電気化学的変換アッセンブリを備える装置であって、
前記電気化学的変換アッセンブリは、
複数の電気化学的変換電池であって、各変換電池は、膜電極アッセンブリを備える、前記複数の電気化学的変換電池と、
複数の導電性二極式プレートであって、前記電気化学的変換電池は、隣接する二極式プレートの間に配置されている、前記複数の導電性二極式プレートと、
前記膜電極アッセンブリ上に成形された複数の変換アッセンブリガスケットであって、前記変換アッセンブリガスケットは、フッ化ポリビニリデン（ＰＶＤＦ）を含む混合物を含んでいる、前記複数の変換アッセンブリガスケットと、
を備える、装置。
【請求項２０】
前記膜電極アッセンブリは、少なくとも１つのポリマー電解質層と、少なくとも１つのアノード層と、少なくとも１つのカソード層と、を備える、請求項１９に記載の装置。
【請求項２１】
前記複数の二極式プレート上に成形された変換アッセンブリガスケットを更に備える、請求項１９に記載の装置。
【請求項２２】
電気化学的変換アッセンブリを製作する方法であって、
複数の電気化学的変換電池と、複数の導電性二極式プレートと、を提供し、
フッ化ポリビニリデン（ＰＶＤＦ）と溶媒とを含む混合物を、該溶媒中で前記ＰＶＤＦを分解することによって形成し、
前記混合物を前記複数の二極式プレート上に塗布し、
前記複数の二極式プレート上に前記複数の変換アッセンブリガスケットを形成するのに十分な温度及び持続時間で、前記混合物を圧力下で加熱する、各工程を備える、方法。
【請求項２３】
前記ガスケットは、射出成形プロセスを通して施される、請求項２２に記載の方法。
【請求項２４】
前記温度は、約１５０℃乃至約２００℃の間である、請求項２２に記載の方法。
【請求項２５】
前記持続時間は約５時間以内である、請求項２２に記載の方法。
【請求項２６】
前記圧力は加熱プレス機によって印加される、請求項２２に記載の方法。
【請求項２７】
電気化学的変換アッセンブリを製作する方法であって、
膜電極アッセンブリを備える複数の電気化学的変換電池と、複数の導電性二極式プレートと、を提供し、
フッ化ポリビニリデン（ＰＶＤＦ）と溶媒とを含む混合物を、該溶媒中で前記ＰＶＤＦを分解することによって形成し、
前記混合物を前記膜電極アッセンブリ上に塗布し、
前記膜電極アッセンブリ上に前記複数の変換アッセンブリガスケットを形成するのに十分な温度及び持続時間で、前記混合物を圧力下で加熱する、各工程を備える、方法。
【請求項２８】
前記混合物を前記複数の二極式プレート上に塗布し、
前記複数の二極式プレート上に複数の変換アッセンブリガスケットを形成するのに十分な温度及び持続時間で、前記混合物を圧力下で加熱する、各工程を更に備える、請求項２７に記載の方法。
【発明の詳細な説明】
【技術分野】
【０００１】
本発明は、概して電気化学的変換燃料電池に係り、詳しくは、二極式プレートの間に配置された電気化学的変換電池に関する。
【背景技術】
【０００２】
例えば水素及び酸素の酸化及び還元を通して、第１及び第２の反応物を処理することによって電気的エネルギーを生成する、一般に燃料電池と称される電気化学的変換電池に関する。これに限定されない例を用いると、典型的なポリマー電極燃料電池は、一対のガス拡散媒体層と触媒層との間に配置されたポリマー膜（例えば、陽子交換膜）を備えている。カソードプレート及びアノードプレートは、ガス拡散媒体層に隣接した最外側部に位置しており、前述した構成要素は、電池ユニットを形成するように緊密に圧縮される。
【０００３】
単一の電池ユニットにより提供された電圧は、典型的には、役立つ用途にとっては小さすぎる。従って、典型的には複数の電池が配列され、電気化学的変換アッセンブリ又は燃料電池の電気的出力を増加させるようにスタック内に連続的に接続される。この配列では、２つの隣接する電池ユニットは、２つの隣接する電池ユニットに対してアノード及びカソードとして機能する共通の極プレートを共有してもよい。そのようなプレートは、一般に二極式プレートと称され、典型的には、反応物及び冷却剤の連係する電池への分配を強化するため内部に流れ場を画定させている。燃料電池のための二極式プレートは、典型的には、電気化学的に安定し、かつ、導電性であることが要求されている。
【発明の開示】
【課題を解決するための手段】
【０００４】
本発明の第１の実施態様では、電気化学的変換アッセンブリを備える装置が提供される。該電気化学的変換アッセンブリは、複数の電気化学的変換電池と、複数の導電性二極式プレートであって、前記電気化学的変換電池は隣接する二極式プレートの間に配置されている、前記複数の導電性二極式プレートと、を備える。電気化学的変換アッセンブリは、複数の変換アッセンブリガスケットであって、各々の変換アッセンブリガスケットは前記複数の二極式プレートの対応する二極式プレート上で成形されている、前記複数の変換アッセンブリガスケットを更に備える。前記変換アッセンブリガスケットは、フッ化ポリビニリデン（ＰＶＤＦ）を含む混合物を含んでいる。
【０００５】
本発明の第２の実施態様では、電気化学的変換アッセンブリを備える装置が提供される。該電気化学的変換アッセンブリは、複数の電気化学的変換電池であって、各変換電池は、膜電極アッセンブリを備える、前記複数の電気化学的変換電池を備える。、電気化学的変換アッセンブリは、複数の導電性二極式プレートであって、前記電気化学的変換電池は、隣接する二極式プレートの間に配置されている、前記複数の導電性二極式プレートを更に備える。前記電気化学的変換電池は、前記膜電極アッセンブリ上に成形された複数の変換アッセンブリガスケットであって、前記変換アッセンブリガスケットは、フッ化ポリビニリデン（ＰＶＤＦ）を含む混合物を含んでいる、前記複数の変換アッセンブリガスケットを更に備える。
【０００６】
本発明の第３の実施態様では、電気化学的変換アッセンブリを製作する方法が提供される。本方法は、複数の電気化学的変換電池と、複数の導電性二極式プレートと、を提供する工程を備える。本方法は、更に、フッ化ポリビニリデン（ＰＶＤＦ）と溶媒とを含む混合物を、該溶媒中で前記ＰＶＤＦを分解することによって形成し、前記混合物を前記複数の二極式プレート上に塗布し、前記複数の二極式プレート上に前記複数の変換アッセンブリガスケットを形成するのに十分な温度及び持続時間で、前記混合物を圧力下で加熱する、各工程を備える。
【０００７】
本発明の第４の実施態様では、電気化学的変換アッセンブリを製作する方法が提供される。本方法は、膜電極アッセンブリを備える複数の電気化学的変換電池と、複数の導電性二極式プレートと、を提供する工程を備える。本方法は、更に、フッ化ポリビニリデン（ＰＶＤＦ）と溶媒とを含む混合物を、該溶媒中で前記ＰＶＤＦを分解することによって形成し、前記混合物を前記膜電極アッセンブリ上に塗布し、前記膜電極アッセンブリ上に前記複数の変換アッセンブリガスケットを形成するのに十分な温度及び持続時間で、前記混合物を圧力下で加熱する、各工程を備える。
【０００８】
本発明の他の特徴及び利点は、本明細書で具体化された本発明の記載から明らかとなろう。
【実施例】
【０００９】
本発明の特定の実施例の次の詳細な説明は、添付図面と関連付けて読むとき最も良く理解することができる。添付図面では、同様の構成要件は同様の参照番号で指し示され、図面の様々な構成要素は、必ずしもスケール通りに示されてはいない。
【００１０】
ここで図１乃至図５を参照すると、本発明に係る電気化学的変換アッセンブリ１０が示されている。一般には、電気化学的変換アッセンブリ１０は、複数の電気化学的変換電池２０と、複数の導電性二極式プレート３０と、を備える。複数の電気化学的変換電池は、ポリマー交換膜（ＰＥＭ）燃料電池を備えていてもよい。アッセンブリが各々の電気化学的変換電池２０の幾つか又は全ての間で１つ以上の二極式プレート３０を利用する限り、本発明によって、様々な変換アッセンブリの構成が考えられる。実際に、変換アッセンブリ１０及び個々の変換電池２０の特定の構成は、本発明の範囲以外の事項であり、電気化学的変換電池２０と連通する第１及び第２の化学反応供給部Ｒ１、Ｒ２から電気を発生することができるアッセンブリの設計に関連した任意の現存する技術又は発展途上の技術から突き止めることができる。１つ又はそれ以上の反応物の出口Ｒoutも設けられている。
【００１１】
本発明に係る二極式プレート３０の特定の構成の多くの態様も、本発明の範囲以外の事項である。例えば、図１に参照されるように、本発明に係る二極式プレート３０は、流れ場部分３２と、流れ場部分３２に連結された流体ヘッダー部３４と、を備えていてもよい。図２に示されるように、流れ場部分３２は、二極式プレート３０の両導電性側部３６、３８の間に形成された流れ場チャンネル３５を備えていてもよい。
【００１２】
図３に示されるように、隣接する電気化学的変換電池２０は、複数の二極式プレート３０の各々によって分離されている。電気化学的変換アッセンブリにおける流体反応物及び生成流れの漏れを最小にするため、ガスケットは、漏れ耐性シール部として機能することができる。しかし、燃料電池にガスケットを設けることは、かなり困難となる。燃料電池の酸性環境が、金属材料及び非金属材料に攻撃を加えるからである。更には、ガスケットは電気化学的に安定し、圧縮可能で、安価で、利用可能なものでなくてはならない。
【００１３】
図２に示されるように、二極式プレート３０は、二極式プレート３０上に成形された変換アッセンブリガスケット４０を備えていてもよい。ガスケット４０は、二極式プレート３０の一方の側部又は両方の側部３６、３８に成形されていてもよい。図２の実施例を参照すると、ガスケットのシール部４０は、ガスケット４０が二極式プレート３０と変換電池２０との間に配置されるように、二極式プレート３０上に成形されてもよい。この実施例では、ガスケット４０は、流れ場チャンネル３５を取り囲む外側周辺部の少なくとも一部分を密封するように寸法が定められた開放略矩形形状を画定する。
【００１４】
図５に参照されるように、変換アッセンブリガスケットは、電気化学的変換電池の膜電極アッセンブリ２００へと組み込まれていてもよい。膜電極アッセンブリ２００は、多層構成、例えば、図５の７層構成を備えていてもよく、よって、ガスケットの配置が変わり得る。図５に示されるように、少なくとも１つのガスケット膜２２０が膜２１０上に成形される。本実施例では、ガスケット２２０は、膜２１０の外側周辺部を密封するように寸法が定められた開放式略矩形形状を画定する。膜電極アッセンブリ２００は、更に、少なくとも１つの電極層２３０と、少なくとも１つのガス分配層２４０と、を備えていてもよい。図５は、２電極層を示し、一方の電極はアノード層であり、他方の電極はカソード層である。図５に示された一例としての実施例では、電極層２３０及びガス分配層２４０は、膜電極アッセンブリ２００を介した反応物流れを容易にするためガスケット２２０の開口部内に配置される。更なる実施例では、電気化学的変換アッセンブリ１０は、図２及び図５に示されるように、二極式プレート上のガスケットと、膜とを備えていてもよい。本明細書で説明されたガスケットに加えて、当業者に知られている、他のガスケット形状、サイズ及び形態も本発明において考えられる。
【００１５】
変換アッセンブリガスケットは、フッ化ポリビニリデン（ＰＶＤＦ）を含む混合物を含んでいる。一実施例では、当該混合物は、例えば、ソルベイ・ソレキシス（Ｒ）によって製造されているハイラー（Ｒ）４６１などのＰＶＤＦホモポリマーを含んでいる。更に別の実施例では、当該混合物は少なくとも１種類の溶媒を含んでいる。溶媒は、ＰＶＤＦ材料を分解するため有効となる任意の適切な材料を含むことができる。一例としての実施例では、当該溶媒は、炭酸プロピレン、炭酸エチレン、又は、それらの組み合わせを含む炭酸塩である。ＰＶＤＦ材料を、炭酸塩内で十分に分解するように選択することができる。分解時には、電極膜アッセンブリ又は二極式プレートの膜上に成形することができるペーストが形成される。例えば、これに限定されない例では、ペーストは、６０重量％のＰＶＤＦホモポリマーと、４０重量％の炭酸プロピレンとを含んでいてもよい。
【００１６】
任意の適切なＰＶＤＦ材料を使用することができるが、例えば、ハイラー（Ｒ）４６１等のＰＶＤＦホモポリマーは、追加の利点を提供することができる。典型的なフルオロカーボンとは異なり、ハイラー（Ｒ）は、炭酸エチレン／炭酸プロピレン内で分解し、ハイラー（Ｒ）を二極式プレートへと射出成形することを可能とする。更には、ハイラーは、テフロンファミリーからのものであるので、化学的に不活性であり、膜電極アッセンブリの膜に直接適用することができる。
【００１７】
上記とは対照的に、ハイラー（Ｒ）は、ガスケット内でその有効性を容易にする優れた化学的安定性を有する。ハイラー（Ｒ）は、約１．７６ｃｍ３の密度と、約１５８℃から約１６０℃の融点とを持っている。ハイラー（Ｒ）は、優れた熱的安定性を示す。例えば、高温では、ハイラー（Ｒ）は、４１０℃の温度でＮ２の１％の質量損失を示すだけである。高温における安定性は、高温陽子交換膜燃料電池スタックでガスケット材料としてハイラーを使用することを可能にし、ハイラーガスケットは、約１２０℃から約１５０℃の間の作動温度、並びに、遙かに高い温度で膜と接触し得る。
【００１８】
ハイラー（Ｒ）は、より低温、例えば、氷点下温度で熱的に安定する。例えば、ハイラー（Ｒ）は、約−３９℃のガラス繊維温度を示す。ハイラー（Ｒ）は、電気的絶縁材料であるため、ガスケットシール部で使用するのに望ましい。例えば、ハイラー（Ｒ）は、２３℃で約１×１０１５オーム-ｃｍの体積抵抗率を持ち、約６ｋＶ／ｍｍの絶縁耐力を有する。フルオロポリマー、又は、ゴム若しくはシリコンを基にしたガスケット等の他のガスケットとは異なり、ハイラー（Ｒ）は化学的に不活性である。例えば、ハイラー（Ｒ）は、約０．０２重量％だけ野水吸収によって実証されるように、水と反応もしなければ吸収もしない。ハイラー（Ｒ）は、典型的には、燃料電池ガスケット内で圧縮されるので、ガスケットの水吸収は、０．０２重量％さえも下回っている。更には、ハイラー（Ｒ）は、音機械特性を示し、該特性は、その長期間に亘る安定性に寄与している。例えば、ハイラー（Ｒ）は、約１００％の引張破断伸度を示し、約１０％の引張降伏点伸度を示す。その上、ハイラー（Ｒ）は、約１９００００ｐｓｉ即ち約１３１０Ｍｐａの引張弾性率を有する。
【００１９】
図２に示されるようにガスケット４０が二極式プレート３０に提供されるか又は図５に示されるようにガスケット２２０が膜２１０に提供される、電気化学的変換アッセンブリを製作することは、当業者に知られている様々な方法を利用している。一実施例では、本方法は、複数の電気化学的変換電池と、複数の導電性二極式プレートとを提供し、フッ化ポリビニリデン（ＰＶＤＦ）と、溶媒と、を含む混合物を、ＰＶＤＦ材料を溶媒中で分解することにより形成する、各工程を備える。上記したように、多数の実施可能なＰＶＤＦ／溶媒組成が、実施可能となり、例えば、炭酸プロピレン又は炭酸エチレン内で分解されたポリマーハイラー（Ｒ）４６１を含むペーストフォーミュレーションが実施可能となる。混合物は、複数の二極式プレート又は膜電極アッセンブリ上に塗布されてもよい。混合物は、例えばスクリーン印刷又はブラッシング等の当業者に知られている任意の適切な塗布又は堆積方法を介して塗布することができる。一例としての実施例では、当該混合物は、射出成形プロセスを通して、二極式プレート又は膜電極アッセンブリ上に成形されている。塗布後には、当該混合物は、複数の二極式プレート上に又は膜電極アッセンブリ上に又はそれらの両方に、複数の変換アッセンブリガスケットを形成するのに十分な温度及び持続時間で、加圧された状態で加熱される。加熱の間、温度は、約５時間以内の持続時間で約１５０℃から約２００℃の間の範囲に亘り得る。当該圧力は、加熱プレス機、又は、当業者に知られている他の任意の適切な圧力装置を通して印加することができる。一例としての実施例では、ハイラー（Ｒ）４６１及び炭酸プロピレンを含むペースト混合物は、１６０℃で３分間に亘り当該混合物を加熱加圧することによりガスケットへと成形された。他の処理パラメータ及び／又は工程も本実施例において案出される。
【００２０】
上記したように、変換アッセンブリ１０及び個々の変換電池２０の特定の構成は、本発明の範囲以外の事項である。しかし、典型的な変換アッセンブリは、各々の膜電極アッセンブリを備え、該膜電極アッセンブリは、各々の反応物供給物としての水素ガス及び空気で作動するように構成されている。再び、これに限定されない例を用いると、電気化学的変換電池２０は、各々の電解質膜と、ガス拡散層と、触媒構成要素と、炭素質構成要素と、導電性構成要素と、それらの組み合わせとを含んでいる。最終的には、図１及び図２に示された二極式プレート３０は二極式プレート３０の両導電性側部の間に形成された流れ場を備えているが、適切な二極式プレート構成は、必ずしも流れ場を備える必要はないと予想される。
【００２１】
図４を参照すると、本発明に係る装置は、車両１００と、本発明に係る電気化学的変換アッセンブリ１１０と、を備えていてもよい。電気化学的変換アッセンブリ１１０は、車両１００に動力を少なくとも部分的に提供する用に構成することができる。車両１００は、電気化学的変換アッセンブリ１１０に燃料を供給するように構成された燃料処理システム又は燃料源１２０を持っていてもよい。
【００２２】
本発明は、任意の特定の反応物組成に限定されるものではないが、本発明を実施しかつ燃料電池技術に通じている当業者によって、第１の反応供給物Ｒ１は、典型的には、酸素及び窒素を含み、第２の反応供給物Ｒ２は水素を含んでいることを理解されよう。
【００２３】
なお、「好ましくは、」、「一般に」及び「典型的に」のような用語は、請求項に係る発明の範囲を制限するために本明細書で利用されているのではなく、また幾つかの特徴が臨界的、本質的又は請求項に係る発明の構成又は機能にとって重要であることを意味するために本明細書で使用されているのではない。これらの用語は、代替又は追加の特徴を強調することを単に意図しているのに過ぎず、本発明の特定の実施例で利用されていても利用されていなくてもよい。
【００２４】
本発明を説明し定義するという目的のために、「装置」という用語は、構成部品が他の構成部品と結合されたか否かには関わりなく、構成部品の組み合わせ及び個々の構成部品を表すため本明細書で利用されている。例えば、本発明に係る「装置」は、電気化学的変換アッセンブリ又は燃料電池、本発明に係る電気化学的変換アッセンブリを組み込む車両を含むことができる。
【００２５】
本発明を説明するという目的のため、「実質的に」という用語は、定量的比較値、値、測定値又は他の表現に帰すことができる不確定さの固有の度合いを表すため本明細書で利用されている。「実質的に」という用語は、定量的表現が主題の事項の基本的機能に変化をもたらすこと無く、述べられた参照値からばらつき得る度合いを表すためにも本明細書で利用されている。
【００２６】
本発明を詳細にその特定の実施例を参照して説明したが、様々な変更及び変形が、添付した請求の範囲に規定された本発明の範囲から逸脱すること無く可能となる。より詳しくは、本発明の幾つかの態様は、好ましいものとして又は特に利点のあるものとして本明細書で同定されたが、本発明は、本発明のこれらの好ましい態様に必ずしも限定されるものではない。
【図面の簡単な説明】
【００２７】
【図１】図１は、本発明の１つ以上の実施例に係る二極式プレートの図である。
【図２】図２は、本発明の１つ以上の実施例に係るガスケットを備える二極式プレートの断面図である。
【図３】図３は、本発明の１つ以上の実施例に係る電気化学的変換アッセンブリの概略図である。
【図４】図４は、本発明の１つ以上の実施例に係る、燃料処理システム及び電気化学的変換アッセンブリの概略図である。
【図５】図５は、本発明の１つ以上の実施例に係る、成形されたガスケットを備える膜電極アッセンブリの概略図である。
【図１】
2007242616.tif 000003
【図２】
2007242616.tif 000004
【図３】
2007242616.tif 000005
【図４】
2007242616.tif 000006
【図５】
2007242616.tif 000007
【外国語明細書】
2007242616000001.pdf